【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
少なくとも１つの表面を備えるプラスチック基板と、
疎水性物質に対するバリア層であって、前記プラスチック基板の前記少なくとも１つの表面と接触しているバリア層と
を備える包装材料であって、
前記バリア層は、
（Ｉ）（ｉ）Ｃ１−Ｃ４アルキル（メタ）アクリレートからなる群から選択される１種以上の主要なモノマー、及び
（ｉｉ）０．１〜５重量％の１種以上の酸モノマー
のエマルジョン重合により得ることができるコポリマーであって、
前記コポリマーのガラス転移温度Ｔｇは、−１０〜７０℃であり、前記エマルジョン重合は、少なくとも１種の炭水化物化合物の存在下で水性媒体中で行われる、前記コポリマーと、
（ＩＩ）表面反応炭酸カルシウムであって、前記表面反応炭酸カルシウムは、天然粉砕炭酸カルシウム又は沈降炭酸カルシウムと二酸化炭素及び１種以上のＨ３Ｏ＋イオン供与体との反応生成物であり、前記二酸化炭素は、Ｈ３Ｏ＋イオン供与体処理によりその場で形成される、及び／又は外部源から供給される、前記表面反応炭酸カルシウムと、
（ＩＩＩ）天然粉砕炭酸カルシウム及び／又は沈降炭酸カルシウムから選択される鉱物材料と
を含み、
前記表面反応炭酸カルシウムと前記鉱物材料の重量比は、１：１０〜１：０．０１である、包装材料。
【請求項２】
プラスチック基板が、プラスチックフィルム、プラスチックシート、プラスチックホイル、半硬質プラスチック容器、又は硬質プラスチック容器である、請求項１に記載の包装材料。
【請求項３】
プラスチック基板が、ポリエチレン、ポリプロピレン、ポリエステル、ポリ塩化ビニル、ポリ（テトラフルオロエチレン）、ポリアルキレンテレフタレート、ポリアルキレンフランジカルボキシレート、ポリカーボネート、ポリスチレン、メラミンホルムアルデヒド、ポリ乳酸、プラスターチ材料、ポリヒドロキシアルカノエート、ポリブチレンサクシネート、ポリカプロラクトン、ポリ無水物、ポリビニルアルコール、セロファン、セルロースエステル、シリコーン、又はそれらの混合物を含む、請求項１又は２に記載の包装材料。
【請求項４】
前記プラスチック基板が、ポリエチレン及び／又はポリプロピレンを含む、請求項３に記載の包装材料。
【請求項５】
コポリマーのガラス転移温度Ｔｇが、０〜６０℃である、請求項１〜４のいずれか一項に記載の包装材料。
【請求項６】
コポリマーのガラス転移温度Ｔｇが、１０〜４０℃である、請求項５に記載の包装材料。
【請求項７】
バリア層が、前記バリア層の総重量を基準として、４０〜９９．９重量％の量のコポリマーを含む、請求項１〜６のいずれか一項に記載の包装材料。
【請求項８】
バリア層が、前記バリア層の総重量を基準として、６０〜９５重量％の量のコポリマーを含む、請求項７に記載の包装材料。
【請求項９】
コポリマーが、
（ｉ）Ｃ１−Ｃ４アルキル（メタ）アクリレートからなる群から選択される１種以上の主要なモノマー、
（ｉｉ）全モノマーの総重量を基準として、０．１〜５重量％の１種以上の酸モノマー、
（ｉｉｉ）全モノマーの総重量を基準として、０〜２０重量％のアクリロニトリル、及び
（ｉｖ）全モノマーの総重量を基準として、モノマー（ｉ）〜（ｉｉｉ）以外の０〜１０重量％のさらなるモノマー
のエマルジョン重合により得ることができる、請求項１〜８のいずれか一項に記載の包装材料。
【請求項１０】
１種以上の主要なモノマー（ｉ）が、メチルアクリレート、メチルメタクリレート、エチルアクリレート、ｎ−ブチルアクリレート、及びそれらの混合物からなる群から選択され、並びに／又は、
１種以上の酸モノマー（ｉｉ）が、アクリル酸、メタクリル酸、イタコン酸、マレイン酸、フマル酸、及びそれらの混合物から選択され、並びに／又は、
さらなるモノマー（ｉｖ）が、Ｃ５−Ｃ２０アルキル（メタ）アクリレート、最大２０個の炭素原子を含むカルボン酸のビニルエステル、最大２０個の炭素原子を有するビニル芳香族、アクリロニトリル以外のエチレン性不飽和ニトリル、ハロゲン化ビニル、１〜１０個の炭素原子を含むアルコールのビニルエーテル、２〜８個の炭素原子と１つ、若しくは２つの二重結合とを有する脂肪族炭化水素、及びそれらの混合物からなる群から選択される、請求項９に記載の包装材料。
【請求項１１】
表面反応炭酸カルシウムが、窒素及びＩＳＯ９２７７に準拠したＢＥＴ法を用いて測定して、２０ｍ２／ｇ〜２００ｍ２／ｇの比表面積を有する、請求項１〜１０のいずれか一項に記載の包装材料。
【請求項１２】
表面反応炭酸カルシウムが、窒素及びＩＳＯ９２７７に準拠したＢＥＴ法を用いて測定して、２５ｍ２／ｇ〜１８０ｍ２／ｇの比表面積を有する、請求項１１に記載の包装材料。
【請求項１３】
表面反応炭酸カルシウムが、０．１〜５０μｍの体積中央粒径ｄ５０を有する粒子の形態である、請求項１〜１２のいずれか一項に記載の包装材料。
【請求項１４】
鉱物材料が、天然粉砕炭酸カルシウムである、請求項１〜１３のいずれか一項に記載の包装材料。
【請求項１５】
鉱物材料が、０．０１〜１５μｍの重量中央粒径ｄ５０を有する粒子の形態である、請求項１〜１４のいずれか一項に記載の包装材料。
【請求項１６】
バリア層が、バリア層の総重量を基準として、０．１〜６０重量％の量の表面反応炭酸カルシウム及び鉱物材料の組み合わせを含む、請求項１〜１５のいずれか一項に記載の包装材料。
【請求項１７】
表面反応炭酸カルシウムと鉱物材料の重量比が、１：１０〜１：１である、請求項１〜１６のいずれか一項に記載の包装材料。
【請求項１８】
バリア層が、少なくとも２ｇ／ｍ２の層重量を有する、請求項１〜１７のいずれか一項に記載の包装材料。
【請求項１９】
疎水性物質が、鉱油、可塑剤、疎水性汚染物質、ビスフェノールＡ（ＢＰＡ）、ビス（２−エチルヘキシル）フタレート（ＤＥＨＰ）、ノニルフェノールモノエトキシレート（ＮＭＰ）、ノニルフェノールジエトキシレート（ＮＤＰ）、ジイソプロピルナフタレン、又はそれらの混合物を含む、請求項１〜１８のいずれか一項に記載の包装材料。
【請求項２０】
食品包装、医療デバイス包装、又は医薬品包装である、請求項１〜１９のいずれか一項に記載の包装材料。
【請求項２１】
可撓性包装、パレット、シュリンクラップ、プラスチックラップ、オーバーラップ、冷凍バッグ、真空バッグ、ファーストフードラッパー、フードバッグ、スナックバッグ、食料品袋、オーブン用食品容器、カップ、トレイ、ボックス、折りたたみボックス、クランプ、缶、ボトル、液体容器、飲料容器、硬質医療用熱成形品、医療用保護包装、ポーチ、バッグ、トレイ、蓋、ブリスターパック、スキンパック、又はインサートである、請求項２０に記載の包装材料。
【請求項２２】
Ａ）少なくとも１つの表面を備えるプラスチック基板を提供するステップと、
Ｂ）液体バリア層組成物を提供するステップと、
Ｃ）前記プラスチック基板の前記少なくとも１つの表面に前記液体バリア層組成物を塗布して、疎水性物質のバリア層を形成するステップと、
Ｄ）前記バリア層を乾燥させるステップと
を含む、包装材料の製造方法であって、
前記液体バリア層組成物は、
（Ｉ）（ｉ）Ｃ１−Ｃ４アルキル（メタ）アクリレートからなる群から選択される１種以上の主要なモノマー、及び
（ｉｉ）０．１〜５重量％の１種以上の酸モノマー
のエマルジョン重合により得ることができるコポリマーであって、
前記コポリマーのガラス転移温度Ｔｇは、−１０〜７０℃であり、前記エマルジョン重合は、少なくとも１種の炭水化物化合物の存在下で水性媒体中で行われる、前記コポリマーと、
（ＩＩ）表面反応炭酸カルシウムであって、前記表面反応炭酸カルシウムは、天然粉砕炭酸カルシウム又は沈降炭酸カルシウムと二酸化炭素及び１種以上のＨ３Ｏ＋イオン供与体との反応生成物であり、前記二酸化炭素は、Ｈ３Ｏ＋イオン供与体処理によりその場で形成される、及び／又は外部源から供給される、前記表面反応炭酸カルシウムと、
（ＩＩＩ）天然粉砕炭酸カルシウム及び／又は沈降炭酸カルシウムから選択される鉱物材料と
を含み、
前記表面反応炭酸カルシウムと前記鉱物材料の重量比は、１：１０〜１：０．０１である、包装材料の製造方法。
【請求項２３】
ステップＣ）において、液体バリア層組成物が、スプレー技術及び／又は印刷技術を使用して塗布される、請求項２２に記載の方法。
【請求項２４】
スプレー技術及び／又は印刷技術が、スプレーコーティング、スクリーン印刷、フレキソ印刷、インクジェット印刷、オフセット印刷、輪転グラビア印刷、タンポン印刷、及びそれらの組み合わせから選択される、請求項２３に記載の方法。
【請求項２５】
ステップＣ）が、１０〜１００℃のプラスチック基板の表面温度で行われる、請求項２２〜２４のいずれか一項に記載の方法。
【請求項２６】
ステップＣ）が、２０〜８０℃のプラスチック基板の表面温度で行われる、請求項２５項に記載の方法。
【請求項２７】
ステップＢ）の液体バリア層組成物が、水性液体バリア層組成物である、請求項２２〜２６のいずれか一項に記載の方法。
【請求項２８】
食品包装用途、医療デバイス包装用途、又は医薬品包装用途における、請求項１〜２１のいずれか一項に記載の包装材料の使用。
【請求項２９】
プラスチック基板用のバリア層としての組成物の使用であって、前記バリア層は、疎水性物質の移動を防止し、
前記バリア層は、
（Ｉ）（ｉ）Ｃ１−Ｃ４アルキル（メタ）アクリレートからなる群から選択される１種以上の主要なモノマー、及び
（ｉｉ）０．１〜５重量％の１種以上の酸モノマー
のエマルジョン重合により得ることができるコポリマーであって、
前記コポリマーのガラス転移温度Ｔｇは、−１０〜７０℃であり、前記エマルジョン重合は、少なくとも１種の炭水化物化合物の存在下で水性媒体中で行われる、前記コポリマーと、
（ＩＩ）表面反応炭酸カルシウムであって、前記表面反応炭酸カルシウムは、天然粉砕炭酸カルシウム又は沈降炭酸カルシウムと二酸化炭素及び１種以上のＨ３Ｏ＋イオン供与体との反応生成物であり、前記二酸化炭素は、Ｈ３Ｏ＋イオン供与体処理によりその場で形成される、及び／又は外部源から供給される、前記表面反応炭酸カルシウムと、
（ＩＩＩ）天然粉砕炭酸カルシウム及び／又は沈降炭酸カルシウムから選択される鉱物材料と
を含み、
前記表面反応炭酸カルシウムと前記鉱物材料の重量比は、１：１０〜１：０．０１である、組成物の使用。